"支持体の表面の少なくとも一部を、少なくとも一種の金属イオンに配位した少なくとも二座の有機化合物の少なくとも一種を含む多孔性金属有機構造体で塗装する方法であって、a該支持体表面の少なくとも一部の上に、上記少なくとも一種の金属イオンを含む第一の溶液を吹き付ける工程と、b該支持体表面の少なくとも一部の上に、上記の少なくとも二座の有機化合物の少なくとも一種を含む第二の溶液を吹き付ける工程とを含み、工程bが、工程aの前で、後で、あるいは同時に行われて、多孔性金属有機構造体の層を形成することを特徴とする方法。上記層が乾燥されることを特徴とする請求項1に記載の方法。上記層が少なくとも150°Cで乾燥されることを特徴とする請求項2に記載の方法。第一の溶液、第二の溶液または両方の溶液の拭き付けが、吹付ドラム中で行われることを特徴とする請求項1~3のいずれか一項に記載の方法。第一の溶液、第二の溶液または両方の溶液が室温であることを特徴とする請求項1~4のいずれか一項に記載の方法。第一の溶液、第二の溶液または両方の溶液が水溶液であることを特徴とする請求項1~5のいずれか一項に記載の方法。上記の支持体表面が、繊維状表面または発泡状表面であることを特徴とする請求項1~6のいずれか一項に記載の方法。上記少なくとも一種の金属イオンが、MgとCa、Al、Znからなる金属の群から選ばれることを特徴とする請求項1~7のいずれか一項に記載の方法。上記の少なくとも二座の有機化合物の少なくとも一種が、ジカルボン酸、トリカルボン酸またはテトラカルボン酸に由来することを特徴とする請求項1~8のいずれか一項に記載の方法。上記多孔性金属有機構造体の質量が0.1g/m2~100g/m2の範囲にあることを特徴とする請求項1~9のいずれか一項に記載の方法。本発明の目的は、改善された方法を提供することである。本目的は、支持体の表面の少なくとも一部を、少なくとも一種の金属イオンに配位した少なくとも二座の有機化合物の少なくとも一種を含む多孔性金属有機構造体で塗装する方法であって、a該支持体表面の少なくとも一部の上に、上記少なくとも一種の金属イオンを含む第一の溶液を吹き付ける工程と、b該支持体表面の少なくとも一部の上に、上記の少なくとも二座の有機化合物の少なくとも一種を含む第二の溶液を吹き付ける工程とを含み、工程bが、工程aの前で、後で、あるいは同時に行われて、多孔性金属有機構造体の層を形成する方法により達成される。第1および第2の溶液の吹き付けの結果、持体表面上に層の形で金属有機構造体が自発的に形成されることが明らかとなった。なお、均一な層が得られることが特に好ましい。吹き付けにより、浸せき法より速やかな製造工程とすることが可能となる。接着のため、接着剤の使用を省くことができる。工程aを工程bの前で行ってもよい。あるいは、工程aを工程bの後で行ってもよい。あるいは、工程aと工程bを同時に行うこともできる。得られる多孔性金属有機構造体の層を乾燥させることが好ましい。工程aとbを同時に実施しない場合、これら二つの工程の間で乾燥工程を行ってもよい。特に、得られる多孔性金属有機構造体の層の乾燥を加熱及び/又は減圧により行ってもよい。加熱は、例えば120°C~300°Cの範囲の温度で行うことができる。この層を少なくとも150°Cで乾燥させることが好ましい。吹き付けは、既知の吹き付け方法で行うことができる。第一の溶液、第二の溶液または第一と第二の溶液の両方の吹き付けは、吹き付けドラム内で行うことが好ましい。これらの溶液の温度は、異なっていても同じであってもよい。吹きつけ温度は、室温より上であっても下であってもよい。支持体表面も同様である。第一の溶液、第二の溶液または第一と第二の溶液の両方が、室温22°Cであることが好ましい。第1および第2の溶液は、同じ溶媒を含んでいても異なる溶媒を含んでいてもよい。同一の溶媒を使用することが好ましい。可能な溶媒は、先行技術から既知の溶媒である。第一の溶液、第二の溶液または第一および第二の溶液の両方が、水溶液であることが好ましい。支持体表面は、金属性であっても、非金属性、必要なら変性表面であってもよい。繊維状表面または発泡状表面が好ましい。天然繊維及び/又は合成繊維化学繊維を含むあるいはこれらからなるシート状織物構造物が特に好ましく、特に羊毛繊維と綿繊維CO、特にセルロースからなる群から選ばれる天然繊維、及び/又は、特にポリエステルPES;ポリオレフィン、特にポリエチレンPE及び/又はポリプロピレンPP;ポリ塩化ビニルCLF;ポリ塩化ビニリデンCLF;アセテートCA;トリアセテートCTA;ポリアクリルPAN;ポリアミドPA、特に芳香族、好ましくは難燃ポリアミド;ポリビニルアルコールPVAL;ポリウレタン;ポリビニルエステル;メタアクリレート;ポリ乳酸PLA;活性炭からなる群から選ばれる合成繊維、これらの混合物からなるシート状織物構造物が好ましい。ポリウレタンやポリスチレン、ポリエチレン、ポリプロピレン、PVC、ビスコース、気泡ゴム、これらの混合物からなる密閉用発泡体や絶縁用発泡体、音響用発泡体、包装用硬質発泡体、難燃発泡体が特に好ましい。メラミン樹脂バステクト製の発泡体が極めて好ましい。特に好適な支持体材料は、フィルター材料例えば、包帯材料、綿布、タバコフィルター、ろ紙例えば、試験室用に市販のものである。第一の溶液は、少なくとも一種の金属イオンを含む。これは、金属塩であってもよい。第二の溶液は、少なくとも二座の有機化合物の少なくとも一種を含む。これは、好ましくはその塩の溶液の形であってもよい。支持体表面上でこれら二つの溶液を直接接触させると、この少なくとも一種の金属イオンと少なくとも二座の有機化合物の少なくとも一種が多孔性金属有機構造体を作り、層を形成する。このようにして形成される金属有機構造体は、先行技術から既知である。このような金属有機構造体MOFは、例えば、US5,648,508,EP-A-0790253,M.O’Keeffeetal.,J.Sol.StateChem.,1522000,pages3to20,H.Lietal.,Nature402,1999,page276,M.Eddaoudietal.,TopicsinCatalysis9,1999,pages105to111,B.Chenetal.,Science291,2001,pages1021to1023,DE-A-10111230,DE-A102005053430,WO-A2007/054581,WO-A2005/049892、WO-A2007/023134に記載されている。これらの金属有機構造体の具体例として、制限構造物特定の有機化合物を選択した結果、その構造体が無限に伸びたものでなく、多角体を形成しているが、最近の文献に記載されている。A.C.Sudik,etal.,J.Am.Chem.Soc.1272005,7110-7118に、このような特異な構造物が記載されている。なお、上記構造体と区別するため、これらを金属有機多角体MOPとよぶ。多孔性金属有機構造体の他の具体例には、配位子としての有機化合物が、ピロールとα-ピリドンとγ-ピリドンからなる群から選ばれる一種以上の複素環に少なくとも由来する単環系、二環系または多環系を持ち、少なくとも二個の環窒素をもつものが含まれる。このような構造体の電気化学的製造が、WO-A2007/131955に記載されている。金属有機構造体がガスや液体の吸着に一般的に適していることが、例えば、WO-A2005/003622とEP-A1702925に記載されている。これらの具体例が、特に本発明の目的に好適である。本発明の金属有機構造体は、気孔、特にマイクロポア及び/又はメソポアを含んでいる。マイクロポアは直径が2nm以下の気孔と定義され、メソポアは直径が2~50nmの範囲の気孔と定義される。いずれも、PureAppliedChem.571983、603-619、特に606頁に与えられる定義に相当する。マイクロポア及び/又はメソポアの存在は、DIN66131及び/又はDIN66134により77°KでMOFの窒素吸着量を測定する吸着の測定によりチェックすることができる。ラングミュアモデルにより計算されたMOFの比表面積DIN66131、66134は、好ましくは10m2/gより大きく、より好ましくは20m2/gより大きく、さらに好ましくは50m2/gより大きい。MOFによっては、比評面積を100m2/gより大きくすることができ、より好ましくは150m2/gより大きく、特に好ましくは200m2/gより大きくすることができる。本発明の構造物中の金属成分は、Ia族とIIa族、IIIa族、IVa~VIII族、Ib~VIb族の群から選ばれることが好ましい。MgとCa、Sr、Ba、Sc、Y、Ln、Ti、Zr、Hf、V、Nb、Ta、Cr、Mo、W、Mn、Re、Fe、Ro、Os、Co、Rh、Ir、Ni、Pd、Pt、Cu、Ag、Au、Zn、Cd、Hg、Al、Ga、In、TI、Si、Ge、Sn、Pb、As、Sb、Biなお、Lnはランタニドであるが特に好ましい。ランタニドは、LaとCe、Pr、Nd、Pm、Sm、En、Gd、Tb、Dy、Ho、Er、Tm、Ybである。これらの元素のイオンとしては、特に、Mg2とCa2、Sr2、Ba2、Sc3、Y3、Ln3、Ti4、Zr4、Hf4、V4、V3、V2、Nb3、Ta3、Cr3、Mo3、W3、Mn3、Mn2、Re3、Re2、Fe3、Fe2、Ru3、Ru2、Os3、Os2、Co3、Co2、Rh2、Rh、Ir2、Ir、Ni2、Ni、Pd2、Pd、Pt2、Pt、Cu2、Cu、Ag、Au、Zn2、Cd2、Hg2、Al3、Ga3、ln3、TI3、Si4、Si2、Ge4、Ge2、Sn4、Sn2、Pb4、Pb2、As5、As3、As、Sb5、Sb3、Sb、Bi5、Bi3、Biがあげられる。MgとCa、Al、Y、Sc、Zr、Ti、V、Cr、Mo、Fe、Co、Cu、Ni、Zn、Lnが極めて好ましい。MgとCa、Al、Mo、Y、Sc、Mg、Fe、Cu、Znがより好ましい。特に、MgとCa、Sc、Al、Cu、Znが好ましい。特に、MgとCa、Al、Znが好ましく、さらにAlが好ましい。少なくとも二座の有機化合物は、ある一つの金属イオンに少なくとも二種の配位結合を形成することのできる及び/又は2個以上の、好ましくは2個の金属原子のそれぞれに1個の配位結合を形成することのできる少なくとも一種の官能基をもつ有機化合物をいう。上の配位結合を形成する官能基としては、例えば、以下の官能基があげられる:-CO2H、-CS2H、-NO2、-BOH2、-SO3H、-SiOH3、-GeOH3、-SnOH3、-SiSH4、-GeSH4、-SnSH3、-PO3H、-AsO3H、-AsO4H、-PSH3、-AsSH3、-CHRSH2、-CRSH3、-CHRNH22、-CRNH23、-CHROH2、-CROH3、-CHRCN3、-CRCN3。なお、上記式中、Rは、例えば、好ましくは1、2、3、4または5個の炭素原子をもつアルキレン基例えば、メチレン、エチレン、n-プロピレン、i-プロピレン、n-ブチレン、i-ブチレン、tert-ブチレンまたはn-ペンチレン基であるか、1個または2個の芳香族環、例えば2個のC6環をもつアリール基であって、必要なら縮環していても、それぞれ相互に独立して少なくとも一種の置換基で適当に置換されていてもよく、及び/又は、それぞれ相互に独立して少なくとも一個のヘテロ原子例えば、N、O及び/又はSを含んでいてもよいものである。同様に好ましい実施様態では、上述の基Rが存在しない官能基があげられる。この点で、特に、-CHSH、-CSH3、-CHNH22、-CNH23、-CHOH2、-COH3、-CHCN2、-CCN3があげられる。しかしながら、これらの官能基は複素環のヘテロ原子であってもよい。特に窒素原子をあげることができる。これらの少なくとも二種の官能基は、原理的にはもしこの官能基を有する有機化合物が配位結合を形成でき上記構造物を製造できる限り、適当ないずれの有機化合物に結合していてもよい。この少なくとも二種の官能基をもつ有機化合物は、飽和又は不飽和の脂肪族化合物、芳香族化合物または脂肪族芳香族化合物に由来することが好ましい。脂肪族化合物または脂肪族芳香族化合物の脂肪族部分は、線状及び/又は分岐状及び/又は環状であってよく、化合物あたり複数の環をもっていてもよい。この脂肪族化合物または脂肪族芳香族化合物の脂肪族部品は、より好ましくは1~15個の炭素原子を含み、より好ましくは1~14個、より好ましくは1~13個、より好ましくは1~12個、より好ましくは1~11個、特に好ましくは1~10個の炭素原子、例えば1、2、3、4、5、6、7、8、9または10炭素原子を含む。特に、メタン、アダマンタン、アセチレン、エチレンまたはブタジエンが好ましい。この芳香族化合物または芳香族脂肪族化合物の芳香族部分は、一個以上の環を持つことが、例えば2個、3個、4個または5個の環を持つことができ、これらの環はそれぞれ別個に存在していても、及び/又は少なくとも二種の環が縮合した形で存在していてもよい。この芳香族化合物または脂肪族芳香族化合物の芳香族部分が1個、2個、または3個の環をもつことが特に好ましく、一個または二個の環がさらに好ましい。また、上記化合物の各環は、独立して少なくとも一種のヘテロ原子、例えばN、O、S、B、P、Si、Al、好ましくはN、O及び/又はSを含む。この芳香族化合物あるいは芳香族脂肪族化合物の芳香族部分は、一個または二個のC6環を含むことが好ましく、その2個の環は相互別々に存在していても、縮合した形で存在していてもよい。この芳香族化合物としては、特に、ベンゼン、ナフタレン及び/又はビフェニル及び/又はビピリジル及び/又はピリジルがあげられる。この少なくとも二座の有機化合物は、1~18個の炭素原子、好ましくは1~10個、特に6個の炭素原子をもち、さらに2個、3個または4個のカルボキシル基を官能基としてもつ脂肪族または芳香族の、非環状または環状炭化水素であることがより好ましい。この少なくとも一種の少なくとも二座の有機化合物は、ジカルボン酸、トリカルボン酸またはテトラカルボン酸に由来することが好ましい。例えば、この少なくとも二座の有機化合物は、以下のジカルボン酸に由来する:シュウ酸、コハク酸、酒石酸、1,4-ブタンジカルボン酸、1,4-ブテンジカルボン酸、4-オキソピラン-2,6-ジカルボン酸、1,6-ヘキサンジカルボン酸、デカンジカルボン酸、1,8-ヘプタデカンジカルボン酸、1,9-ヘプタデカンジカルボン酸、ヘプタデカンジカルボン酸、アセチレンジカルボン酸、1,2-ベンゼンジカルボン酸、1,3-ベンゼンジカルボン酸、2,3-ピリジンジカルボン酸、ピリジン-2,3-ジカルボン酸、1,3-ブタジエン-1,4-ジカルボン酸、1,4-ベンゼンジカルボン酸、p-ベンゼンジカルボン酸、イミダゾール-2,4-ジカルボン酸、2-メチルキノリン-3,4-ジカルボン酸、キノリン-2,4-ジカルボン酸、キノキサリン-2,3-ジカルボン酸、6-クロロキノキサリン-2,3-ジカルボン酸、4,4’-ジアミノフェニルメタン-3,3’-ジカルボン酸、キノリン-3,4-ジカルボン酸、7-クロロ-4-ヒドロキシキノリン-2,8-ジカルボン酸、ジイミドジカルボン酸、ピリジン-2,6-ジカルボン酸、2-メチルイミダゾール-4,5-ジカルボン酸、チオフェン-3,4-ジカルボン酸、2-イソプロピルイミダゾール-4,5-ジカルボン酸、テトラハイドロピラン-4,4-ジカルボン酸、ペリレン-3,9-ジカルボン酸、ペリレンジカルボン酸、プルリオールE200-ジカルボン酸、3,6-ジオキサオクタンジカルボン酸、3,5-シクロヘキサジエン-1,2-ジカルボン酸、オクタンジカルボン酸、ペンタン-3,3-ジカルボン酸、4,4’-ジアミノ-1,1’-ビフェニル-3,3’-ジカルボン酸、4,4’-ジアミノビフェニル-3,3’-ジカルボン酸、ベンジジン-3,3’-ジカルボン酸、1,4-ビスフェニルアミノベンゼン-2,5-ジカルボン酸、1,1’-ビナフチルジカルボン酸、7-クロロ-8-メチルキノリン-2,3-ジカルボン酸、1-アニリノ-アントラキノン-2,4’-ジカルボン酸、ポリテトラヒドロフラン250-ジカルボン酸、1,4-ビスカルボキシメチルピペラジン-2,3-ジカルボン酸、7-クロロキノリン-3,8-ジカルボン酸、1-4-カルボキシフェニル-3-4-クロロフェニルピラゾリン-4,5-ジカルボン酸、1,4,5,6,7,7-ヘキサクロロ-5-ノルボルネン-2,3-ジカルボン酸、フェニルインダンジカルボン酸、1,3-ジベンジル-2-オキソイミダゾリジン-4,5-ジカルボン酸、1,4-シクロヘキサンジカルボン酸、ナフタレン-1,8-ジカルボン酸、2-ベンゾイルベンゼン-1,3-ジカルボン酸、1,3-ジベンジル-2-オキソイミダゾリデン-4,5-cis-ジカルボン酸、2,2’-ビキノリン-4,4’-ジカルボン酸、ピリジン-3,4-ジカルボン酸、3,6,9-トリオキサウンデカンジカルボン酸、ヒドロキシベンゾフェノンジカルボン酸、プルリオールE300-ジカルボン酸、プルリオールE400-ジカルボン酸、プルリオールE600-ジカルボン酸、ピラゾール-3,4-ジカルボン酸、2,3-ピラジンジカルボン酸、5,6-ジメチル-2,3-ピラジンジカルボン酸、4,4’-ジアミノジフェニルエーテルジイミドジカルボン酸、4,4’-ジアミノジフェニルメタンジイミドジカルボン酸、4,4’-ジアミノジフェニルスルホンジイミドジカルボン酸、1,4-ナフタレンジカルボン酸、2,6-ナフタレンジカルボン酸、1,3-アダマンタンジカルボン酸、1,8-ナフタレンジカルボン酸、2,3-ナフタレンジカルボン酸、8-メトキシ-2,3-ナフタレンジカルボン酸、8-ニトロ-2,3-ナフタレンジカルボン酸、8-スルホ-2,3-ナフタレンジカルボン酸、アントラセン-2,3-ジカルボン酸、2’,3’-ジフェニル-p-ターフェニル-4,4-ジカルボン酸、ジフェニルエーテル-4,4’-ジカルボン酸、イミダゾール-4,5-ジカルボン酸、41H-オキオチオクロメン-2,8-ジカルボン酸、5-tert-ブチル-1,3-ベンゼンジカルボン酸、7,8-キノリンジカルボン酸、4,5-イミダゾールジカルボン酸、4-シクロヘキセン-1,2-ジカルボン酸、ヘキサトリアコンタンジカルボン酸、テトラデドカンジカルボン酸、1,7-ヘプタンジカルボン酸、5-ヒドロキシ-1,3-ベンゼンジカルボン酸、2,5-ジヒドロキシ-1,4-ジカルボン酸、ピラジン-2,3-ジカルボン酸、フラン-2,5-ジカルボン酸、1-ノネン-6,9-ジカルボン酸、エイコセンジカルボン酸、4,4’-ジヒドロキシジフェニルメタン-3,3’-ジカルボン酸、1-アミノ-4-メチル-9,10-ジオキソ-9,10-ジヒドロアントラセン-2,3-ジカルボン酸、2,5-ピリジンジカルボン酸、シクロヘキセン-2,3-ジカルボン酸、2,9-ジクロロフルオルビン-4,11-ジカルボン酸、7-クロロ-3-メチルキノリン-6,8-ジカルボン酸、2,4-ジクロロベンゾフェノン-2’,5’-ジカルボン酸、1,3-ベンゼンジカルボン酸、2,6-ピリジンジカルボン酸、1-メチルピロール-3,4-ジカルボン酸、1-ベンジル-1H-ピロール-3,4-ジカルボン酸、アントラキノン-1,5-ジカルボン酸、3,5-ピラゾールジカルボン酸、2-ニトロベンゼン-1,4-ジカルボン酸、ヘプタン-1,7-ジカルボン酸、シクロブタン-1,1-ジカルボン酸、1,14-テトラデドカンジカルボン酸、5,6-デヒドロノルボルナン-2,3-ジカルボン酸、5-エチル-2,3-ピリジンジカルボン酸、またはカンファージカルボン酸。また、この少なくとも二座の有機化合物は、上に例示したジカルボン酸の一つであることがより好ましい。この少なくとも二座の有機化合物は、例えば次のトリカルボン酸に由来することもある:2-ヒドロキシ-1,2,3-プロパントリカルボン酸、7-クロロ-2,3,8-キノリントリカルボン酸、1,2,3-、1,2,4-ベンゼントリカルボン酸、1,2,4-ブタントリカルボン酸、2-ホスフォノ-1,2,4-ブタントリカルボン酸、1,3,5-ベンゼントリカルボン酸、1-ヒドロキシ-1,2,3-プロパントリカルボン酸、4,5-ジヒドロ-4,5-ジオキソ-1H-ピロロ[2,3-F]キノリン-2,7,9-トリカルボン酸、5-アセチル-3-アミノ-6-メチルベンゼン-1,2,4-トリカルボン酸、3-アミノ-5-ベンゾイル-6-メチルベンゼン-1,2,4-トリカルボン酸、1,2,3-プロパントリカルボン酸またはオーリントリカルボン酸。また、この少なくとも二座の有機化合物は、上に例示したトリカルボン酸の一つであることがより好ましい。テトラカルボン酸に由来する少なくとも二座の有機化合物の例は、1,1-ジオキシドペリロ[1,12-BCD]チオフェン-3,4,9,10-テトラカルボン酸、ペリレン-3,4,9,10-テトラカルボン酸またはペリレン-1,12-スルホン-3,4,9,10-テトラカルボン酸などのペリレンテトラカルボン酸、1,2,3,4-ブタンテトラカルボン酸またはメソ-1,2,3,4-ブタンテトラカルボン酸などのブタンテトラカルボン酸、デカン-2,4,6,8-テトラカルボン酸、1,4,7,10,13,16-ヘキサオキサシクロオクタデカン-2,3,11,13-テトラカルボン酸、1,2,4,5-ベンゼンテトラカルボン酸、1,2,11,12-ドデカンテトラカルボン酸、1,2,5,6-ヘキサンテトラカルボン酸、1,2,7,8-オクタンテトラカルボン酸、1,4,5,8-ナフタレンテトラカルボン酸、1,2,9,10-デカンテトラカルボン酸、ベンゾフェノンテトラカルボン酸、3,3’,4,4’-ベンゾフェノンテトラカルボン酸、テトラヒドロフランテトラカルボン酸またはシクロペンタン-1,2,3,4-テトラカルボン酸などのシクロペンタンテトラカルボン酸である。また、この少なくとも二座の有機化合物は、上に例示のテトラカルボン酸の一つであることがより好ましい。少なくとも二座の有機化合物として好ましい複素環であって、環ヘテロ原子により配位結合が形成されるものは、以下の置換又は非置換の環系である:必要なら、1個、2個、3個、4個以上の環をもつ少なくとも一置換の芳香族ジカルボン酸、トリカルボン酸またはテトラカルボン酸で、各環が少なくとも一個のヘテロ原子をもち、2個以上の環が、同一または異なるヘテロ原子を含むことができるものを使用することが極めて好ましい。例えば、単環ジカルボン酸、単環トリカルボン酸、単環テトラカルボン酸、二環ジカルボン酸、二環トリカルボン酸、二環テトラカルボン酸、三環ジカルボン酸、三環トリカルボン酸、三環テトラカルボン酸、四環ジカルボン酸、四環トリカルボン酸及び/又は四環テトラカルボン酸が好ましい。適当なヘテロ原子は、例えばNとO、S、B、Pであり、好ましいヘテロ原子は、N、S及び/又はOである。この適当な置換基は、特に、OH基、ニトロ基、アミノ基、またはアルキル又はアルコキシ基である。特に好ましい少なくとも二座の有機化合物は、2-メチルイミダゾラートなどのイミダゾラートや、アセチレンジカルボン酸ADC、カンファージカルボン酸、フマル酸、コハク酸、フタル酸やイソフタル酸、テレフタル酸BDCなどのベンゼンジカルボン酸、アミノテレフタル酸、トリエチレンジアミンTEDA、メチルグリシン二酢酸MGDA、ナフタレンジカルボン酸NDC、4,4’-ビフェニルジカルボン酸BPDCなどのビフェニルジカルボン酸、2,5-ピラジンジカルボン酸などのピラジンジカルボン酸、2,2’-ビピリジンジカルボン酸2,2’-ビピリジン-5,5’-ジカルボン酸などなどのビピリジンジカルボン酸、1,2,3-、1,2,4-ベンゼントリカルボン酸または1,3,5-ベンゼントリカルボン酸BTCなどのベンゼントリカルボン酸、ベンゼンテトラカルボン酸、アダマンタンテトラカルボン酸ATC、アダマンタンジエベンゾエートADB、ベンゼントリベンゾエートBTB、メタンテトラベンゾエートMTB、アダマンタンテトラベンゾエート、2,5-ジヒドロキシテレフタル酸DHBDCなどのジヒドロキシテレフタル酸、テトラヒドロピレン-2,7-ジカルボン酸HPDC、ビフェニルテトラカルボン酸BPTC、1,3-ビス4-ピリジルプロパンBPPである。特に、2-メチルイミダゾールと2-エチルイミダゾール、フタル酸、イソフタル酸、テレフタル酸、2,6-ナフタレンジカルボン酸、1,4-ナフタレンジカルボン酸、1,5-ナフタレンジカルボン酸、1,2,3-ベンゼントリカルボン酸、1,2,4-ベンゼントリカルボン酸、1,3,5-ベンゼントリカルボン酸、1,2,4,5-ベンゼンテトラカルボン酸、アミノBDC、TEDA、フマル酸、ビフェニルジカルボキシレート、1,5-および2,6-ナフタレンジカルボン酸、tert-ブチルイソフタル酸、ジヒドロキシ安息香酸、BTB、HPDC、BPTC、BPPの使用が極めて好ましい。これらの少なくとも二座の有機化合物に加えて、この金属有機構造体は、一種以上の単座配位子及び/又はジカルボン酸、トリカルボン酸またはテトラカルボン酸に由来しない少なくとも二座の配位子を一種以上含むことができる。これらの少なくとも二座の有機化合物に加えて、この金属有機構造体は、一種以上の一座配位子を含むことができる。好ましい少なくとも二座の有機化合物は、ギ酸、酢酸、あるいは脂肪族ジカルボン酸またはポリカルボン酸例えば、マロン酸、フマル酸など、特にフマル酸であり、あるいはこれらに由来するものである。本発明の目的では、由来するは、少なくとも二座の有機化合物の少なくとも一種が、部分的にまたは完全に脱プロトンン化した形で存在することを意味する。由来する]はまた、この少なくとも二座の有機化合物の少なくとも一種が他の置換基を持っていることを意味する。従って、ジカルボン酸またはポリカルボン酸は、カルボン酸官能基だけでなく、独立して一種以上のアミノ基、ヒドロキシル基、メトキシ基、ハロゲン基またはメチル基などの置換基を持つことができる。他の置換基が存在しないことが好ましい。本発明の目的では、由来するはまた、このカルボン酸官能基が硫黄類縁体で存在できることを意味する。硫黄類縁体は、-C=OSHとその互変異性体である-CSSHである。この金属有機構造体の製造に適当な溶媒は、特に、エタノールやジメチルホルムアミド、トルエン、メタノール、クロロベンゼン、ジエチルホルムアミド、ジメチルスルホキシド、水、過酸化水素、メチルアミン、水酸化ナトリウム溶液、N-メチルピロリドンエーテル、アセトニトリル、塩化ベンジル、トリエチルアミン、エチレングリコール、これらの混合物である。MOFの製造に用いられる他の金属イオンや、少なくとも二座の有機化合物、溶媒が、特にUS-A5,648,508またはDE-A10111230に記載されている。この金属有機構造体の孔径は、適当な配位子及び/又は少なくとも二座の有機化合物を選択することでコントロールできる。一般に、この有機化合物が大きいほど、孔径が大きくなる。この孔径は、結晶性材料として、好ましくは0.2nm~30nmの範囲であり、特に好ましくは0.3nm~3nmの範囲である。この金属有機構造体の例を以下に示す。構造物の名称に加えて、金属と少なくとも二座の配位子、溶媒、単位格子のパラメーター角度α、β、γと長さA、B、C単位:Åも示す。後者は、X線回折で求めた。ADCアセチレンジカルボン酸NDCナフタレンジカルボン酸BDCベンゼンジカルボン酸ATCアダマンタンテトラカルボン酸BTCベンゼントリカルボン酸BTBベンゼン三安息香酸MTBメタン四安息香酸ATBアダマンタン四安息香酸ADBアダマンタン二安息香酸他の金属有機構造体は、文献に記載のMOF-2~4や、MOF-9、MOF-31~36、MOF-39、MOF-69~80、MOF103~106、MOF-122、MOF-125、MOF-150、MOF-177、MOF-178、MOF-235、MOF-236、MOF-500、MOF-501、MOF-502、MOF-505、IRMOF-1、IRMOF-61、IRMOP-13、IRMOP-51、MIL-17、MIL-45、MIL-47、MIL-53、MIL-59、MIL-60、MIL-61、MIL-63、MIL-68、MIL-79、MlL-80、MIL-83、MIL-85、CPL-1~2、SZL-1である。特に好ましい金属有機構造体は、MIL-53、Zn-tBu-イソフタル酸、Al-BDC、MOF-5、MOF-177、MOF-505、IRMQF-8、JRMOF-11、Cu-BTC、Al:NDC、Al-アミノBDC、Cu-BDC-TEDA、Zn-BDC-TEDA、Al-BTC、Cu-BTC、Al-NDC、Mg-NDC、フマル酸Al、Zn-2-メチルイミダゾラート、Zn-2-アミノイミダゾラート、Cu-ビフェニルカルボキシレート-TEDA、MOF-74、Cu-BPP、Sc-テレフタレートである。テレフタル酸ScとAl-BDCとAl-BTCがより好ましい。しかし、フマル酸Mgと酢酸Mgとこれらの混合物が、環境に優しいため特に好ましい。フマル酸アルミニウムが特に好ましい。この多孔性金属有機構造体の層の質量は、好ましくは0.1g/m2~100g/m2の範囲であり、より好ましくは1g/m2~80g/m2、さらに好ましくは3g/m2~50g/m2の範囲である。以下の実施例に、直接合成によりろ紙にフマル酸アルミニウムを塗布するいろいろな方法を説明する。全ての実施例で、次の二種の溶液を調整した。溶液1:脱イオン水72.7gを容器にとり、Al2SO43×18H2O16.9g、25.5mmolをこの中に撹拌下で溶解させた。溶液2:脱イオン水87.3gを容器にとり、NaOH6.1g、152.7mmolをこの中に撹拌下で溶解させた。次いでフマル酸5.9g、50.9mmolを撹拌下で加え、この混合物を、溶液が透明となるまで攪拌した。実施例1では、マシェレイナゲルのフィルターd=150mmを用いた。実施例2では、シュライヒャーアンドシュエルのろ紙d=90-110mmを用いた。未処理のろ紙の、ラングミュア方法LSAで求めた表面積は、1~2m2/gであった。被覆紙の表面積は、このフィルターの小さな試料を約100mgを用いて測定した。全ての実施例で、室温は22°Cである。実施例1:室温での回転吹付ドラム中でのろ紙の上記溶液での塗装試験方法:粘着テープをろ紙を吹付ドラム上に固定し、ドラムを回転させながら室温で、噴射ヘッドを備えたポンプにより溶液1を吹き付けた。軽く乾燥後あるいは湿状態で、室温でこのポンプにより溶液2を吹き付けた。次いで、回転ドラム中で圧縮空気を噴射してろ紙を乾燥させた。端部に薄板物をいくつかもつ均一な塗装品が得られた。このフィルターの質量増は、1.2~2.3gであった。乾燥後の紙を、水流吸引により吸引フィルター上で4回、それぞれ10mlのH2Oで洗浄し、再度室温で乾燥させた。得られたフィルターを、真空乾燥炉中150°Cで16時間かけて活性化させた。いくつかの試料のXRD分析の結果、Iβセルロースに加えて、2θが10°に、フマル酸アルミニウムMOFに帰属される弱いピークが観察された。その表面積は51m2/g-LSAであった。実施例2:溶液1と2の同時吹き付けによるろ紙の塗装試験方法:ろ紙を浮遊させ、最大で1mlの二つの溶液液を吹き付けたエコスプレー吹付装置とデサガSG-1吹付装置。濾紙を浮遊させたまま、処理後のろ紙を大気下で室温で乾燥させた。薄板物を少しもつ均一な層が得られた。このフィルターの質量増は、80~290mgであった。次いでこの紙を4回、それぞれ10mlのH2Oで洗い、対流乾燥オーブン中100°Cで16時間乾燥させた。その際ろ紙上に、31-279mgが検出された。これは、4.9~42g/m2に相当する。いくつかの試料のXRD分析の結果、Iβセルロースに加えて、2θが10°に、フマル酸アルミニウムMOFに帰属される弱いピーク結晶化度:約3000が観察された。実施例3:他の支持体表面の塗装10×10cmの大きさの、ふきん90綿、10リネンAと綿手袋B、セルロース布ZewaRC、包帯ビスコースD、バソテクトEメラミン樹脂発泡体を、実施例2の濾紙と同様に処理した。吹付と乾燥後の質量増は770-500mgであった。試料A~Dを水で洗い、続いて乾燥させて、440~580mgの塗膜を得た。これは、4.4~5.8g/m2に相当する。いくつかの試料のXRD分析の結果、それぞれの材料のピークに加えて、2θが10°に、フマル酸アルミニウムMOFに帰属される弱いピークが観察された。処理材料の表面積は、17~22m2/g-LSAであった。"